(57)【特許請求の範囲】
【請求項１】
アーク放電により石英ガラスを溶融するのに用いられる石英ガラス溶融用カーボン電極において、
この電極基材が、かさ密度１．７２ｇ／ｃｍ３以上１．７５ｇ／ｃｍ３以下で、かつ固有抵抗が７μΩｍ以上８μΩｍ以下のカーボンからなることを特徴とする石英ガラス溶融用カーボン電極。
【発明の詳細な説明】
【技術分野】
【０００１】
本発明は石英ガラス溶融用カーボン電極に関し、特に溶融される石英ガラス内に泡が発生するのを抑制すると共に、アーク放電の切れを抑制し、均一な石英ガラスを形成する石英ガラス溶融用カーボン電極に関する。
【背景技術】
【０００２】
石英ガラス、例えば、シリコン単結晶引上げ用の石英ガラスルツボの製造は、図３に示すような石英ガラスルツボ製造装置２１を用いて行なわれている。
前記石英ガラスルツボ製造装置２１のルツボ成形用型２２は、減圧可能な構造を有する内側部材２３と保持体２４とから構成され、回転軸２５により回転可能なように支持されている。
また、前記内側部材２３に対向する上部には、アーク放電を行うための３本の石英ガラス溶融用カーボン電極２７が設けられている。
【０００３】
そして、上記石英ガラスルツボ製造装置２１を用いて、石英ガラスルツボの製造を行うには、前記回転軸２５を矢印の方向に回転させ、前記ルツボ成形用型２２を高速で回転させる。一方、前記ルツボ成形用型２２内に供給管（図示せず）から高純度のシリカ粉末を供給する。供給されたシリカ粉末は、遠心力によってルツボ成形用型２２の内側部材２３に押圧されて、ルツボ形状の成形体２６として成形される。
【０００４】
次に、内側部材２３内を減圧し、更にカーボン電極２７に通電して成形体２６の内側から加熱し、成形体２６の内表面側から徐々に溶融し、溶融層を形成する。その後、前記溶融層が冷却されることにより、石英ガラスルツボが製造される。
【０００５】
このアーク放電により、シリカ粉末の成形体２６を溶融して石英ガラスルツボを製造する工程において、カーボン電極２７からカーボン粒子が脱落し、溶融状態にある石英ガラスルツボ（成形体）内に落下することがある。このカーボン電極２７から落下したカーボン粒子は、溶融中の石英ガラスルツボ（成形体）中で酸化消耗し、石英ガラス（透明層）内に泡を発生させるという問題があった。
【０００６】
特に、前記泡を有する石英ガラスルツボを用いてシリコン単結晶の引上げを行うと、石英ガラスルツボの内表面付近（特に透明層）に形成された透明層に存在する泡が膨脹して大きな泡となり、前記泡が透明層の溶解と共にシリコン融液中に混入し、シリコン単結晶の成長に悪影響を与え、シリコン単結晶の単結晶化歩留りを低下させるという問題があった。また、アーク放電によって、カーボン電極２７が消耗し、カーボン電極２７の寿命が短いという問題があった。
【０００７】
前記問題を解決するために、本出願人は、特許文献１に示すように、アーク放電により石英ガラスを溶融するのに用いられる石英ガラス溶融用カーボン電極において、この電極基材が、かさ密度１．８０ｇ／ｃｍ３以上で、かつ３点曲げ強さ３５ＭＰａ以上のカーボンからなることを特徴とする石英ガラス溶融用カーボン電極を提案している。
【先行技術文献】
【特許文献】
【０００８】
【特許文献１】特開２００１−９７７７５号公報
【発明の概要】
【発明が解決しようとする課題】
【０００９】
ところで、特許文献１に記載された石英ガラス溶融用カーボン電極を用いても、従来の石英ガラス溶融用カーボン電極よりも優れた効果を奏するものの、少なからずしも、カーボン電極から落下するカーボン粒子があり、溶融中の石英ガラスルツボ（成形体）中で酸化消耗し、石英ガラス（透明層）内に泡を発生させる虞があった。
また、石英ガラス溶融用カーボン電極にあっては、アーク放電中にアーク放電切れ（アーク放電が停止）が発生し、均一な石英ガラスを形成することができないという問題があった。
【００１０】
そこで、本出願人は、カーボン電極から落下するカーボン粒子をより少なくし、石英ガラス（透明層）内に泡を抑制すると共に、アーク放電中のアーク放電切れを抑制し、均一な石英ガラスを形成することを鋭意研究した。
その結果、カーボン電極を構成する電極基材のかさ密度が特定の範囲にあり、かつ固有抵抗が特定範囲内にある場合に、カーボン電極（電極基材）から落下するカーボン粒子をより抑制することができ、かつアーク放電中のアーク放電切れを抑制でき、石英ガラス（透明層）内の泡の発生をより抑制した、均一な石英ガラスを形成することができることを想到し、本発明を完成した。
【００１１】
本発明は、上記技術的課題を解決するためになされたものであり、石英ガラス（透明層）内の泡の発生を抑制できると共に、アーク放電中のアーク放電切れを抑制でき、均一な石英ガラスを形成できる石英ガラス溶融用カーボン電極を提供することを目的とする。
【課題を解決するための手段】
【００１２】
上記目的を達成するためになされた石英ガラス溶融用カーボン電極は、アーク放電により石英ガラスを溶融するのに用いられる石英ガラス溶融用カーボン電極において、この電極基材が、かさ密度１．７２ｇ／ｃｍ３以上１．７５ｇ／ｃｍ３以下で、かつ固有抵抗が７μΩｍ以上８μΩｍ以下のカーボンからなることを特徴としている。
【００１３】
このように、電極基材が、かさ密度１．７２ｇ／ｃｍ３以上１．７５ｇ／ｃｍ３以下で、かつ固有抵抗が７μΩｍ以上８μΩｍ以下のカーボンから構成されているため、石英ガラス（透明層）内の泡の発生を抑制できると共に、かつアーク放電中のアーク放電切れを抑制でき、均一な石英ガラスを形成することができる。
【００１４】
特に、石英ガラス溶融用カーボン電極のかさ密度が、１．７２ｇ／ｃｍ３以上１．７５ｇ／ｃｍ３以下になされているため、カーボン電極から落下するカーボン粒子をより抑制することができ、石英ガラス（透明層）内の泡の発生を抑制できることができる。
また、石英ガラス溶融用カーボン電極の固有抵抗が、７μΩｍ以上８μΩｍ以下のカーボンから構成されているため、アーク放電中のアーク放電切れを抑制でき、均一な石英ガラスを形成することができる。
【発明の効果】
【００１５】
本発明によれば、石英ガラス（透明層）内の泡の発生を抑制できると共に、アーク放電中のアーク放電切れを抑制でき、均一な石英ガラスを形成できる石英ガラス溶融用カーボン電極を得ることができる。
【図面の簡単な説明】
【００１６】
【図１】図１は、本発明にかかる石英ガラス溶融用カーボン電極の実施形態を示す側面図である。
【図２】図２は、図１に示した石英ガラス溶融用カーボン電極を装着した石英ガラスルツボ製造装置の概略構成図である。
【図３】図３は、従来の石英ガラス溶融用カーボン電極を装着した石英ガラスルツボ製造装置の概略構成図である。
【発明を実施するための形態】
【００１７】
以下、本発明に係わる石英ガラス溶融用カーボン電極の実施形態を、シリコン単結晶引上げ用石英ガラスルツボの溶融を例とし、添付図面を参照して説明する。
【００１８】
図１は、石英ガラス溶融用カーボン電極１を示す側面図で、このカーボン電極１の外観形状は全体的に円柱形状であり、先端部１ａが先細の形状になされている。この後端部１ｂにはねじ部が形成され、図２に示すように、石英ガラス溶融用カーボン電極１の支持部１ｃに固定される。
また、カーボン電極１（電極基材）は、カーボン粒子がコークスなどの原料、例えば石炭系ピッチコークスと、コールタールピッチなどの結合材、例えば石炭系コールタールピッチとを炭化した混練物を用いて、一般的な製造方法により形成される。
【００１９】
前記製造方法について一例を挙げれば、所定の粒径を有するカーボン質原料と、所定の残炭率を有する結合材とを加熱混練し、得られる混練物を粉砕し、これを粒径が所定の範囲内となるように篩分し、得られた２次粒子をＣＩＰ成形し、これを焼成後、所定温度（黒鉛化温度）で黒鉛化して黒鉛材料を得、これを加工、純化処理することによって、カーボン電極１（電極基材）形成する方法を挙げることができる。
【００２０】
また前記製造方法について他の例を挙げれば、所定の粒径を有するカーボン質原料と、所定の残炭率を有する結合材とを加熱混練し、得られる混練物を所定温度で押出し成形し、これを焼成後、所定温度（黒鉛化温度）で黒鉛化した黒鉛材料を得、これを加工、純化処理することによって、カーボン電極１（電極基材）形成する方法を挙げることができる。
【００２１】
尚、製造方法で得られたカーボン電極１は、いずれも所定の気孔率を有するが、この気孔に熱硬化性樹脂、例えばフェノール系またはフラン系のものを含浸させた後、上述の焼成と同様に重油バーナを熱源とする炉で焼成し、加工して成形し、高純度処理を行い、灰分を５ｐｐｍ以下にして、カーボン電極１を製造しても良い。
【００２２】
熱硬化性樹脂を成形体に含浸することにより、カーボン粒子同士のネック部が強化され、使用時の消耗度合が小さく、カーボン粒子の落下も低減される。また、熱硬化性樹脂としてフェノール系またはフラン系のものを用いるのは、酸化されにくく、消耗落下を抑制でき、石英ガラスに泡を発生させにくく、シリコン単結晶の単結晶化歩留を向上させることができる。
【００２３】
本発明にかかる石英ガラス溶融用カーボン電極は、このカーボン電極の電極基材がかさ密度１．７２ｇ／ｃｍ３以上１．７５ｇ／ｃｍ３以下で、かつ固有抵抗が７μΩｍ以上８μΩｍ以下のカーボンからなる点に特徴を有している。
【００２４】
前記かさ密度は、単位体積当りのカーボン量を示すもので、密度が高いほどカーボン電極の消耗、カーボン粒子の落下が少ない。特許文献１に示された１．８０ｇ／ｃｍ３よりも、かさ密度１．７２ｇ／ｃｍ３以上１．７５ｇ／ｃｍ３以下と高く、カーボン電極の消耗、粒子のカーボン粒子の落下が極力抑制され、石英ガラス内の泡の発生を極力抑止される。
【００２５】
このかさ密度は、上記製造方法において、カーボン質原料の粒径小さくこと（気孔率を小さくすること）によって、かさ密度を高くすることができる。
このかさ密度は、２０ｍｍ×２０ｍｍ×１００ｍｍに切り出したサンプルの重量と体積から、ＪＩＳ−Ｒ７２２２−１９９７「黒鉛素材の物理特性測定方法」に準拠した方法で算出する。
【００２６】
また、石英ガラス溶融用カーボン電極（電極基材）の固有抵抗は、７μΩｍ以上８μΩｍ以下のカーボンから構成されている。
前記電極基材の固有抵抗が前記特定の範囲内にあるため、アーク放電中のアーク放電切れを抑制でき、またカーボン電極の消耗、粒子の落下をより抑制でき、均一な石英ガラスを形成することができる。
尚、前記固有抵抗は体積固有抵抗を意味し、アークの安定性、カーボン電極の消耗、カーボン粒子の落下から鑑みれば、電極基材の固有抵抗は小さい方が望ましい。
【００２７】
ところで、前記固有抵抗は、カーボン電極のかさ密度（気孔率）、不純物等の影響を受け、固有抵抗が特定の抵抗値を超えると、アーク放電中のアーク放電切れ（アーク放電の停止）等、アークの放電異常を起こし、均一な石英ルツボの製造に悪影響を与える。
【００２８】
この電極基材の固有抵抗は、上記製造方法において、かさ密度、黒鉛化度などを変化させることにより調整することができる。
黒鉛化温度を高くし、黒鉛化度を高くする（黒鉛化度：黒鉛結晶構造の成長度合い）と固有抵抗は低くなる。また、かさ密度を高くすると固有抵抗は低くなる。このかさ密度は成形圧力、成形後の含浸などにより調整することができる。
そのほかに、原料粉末を配向させる、すなわち異方性をコントロールすることによっても固有抵抗を調整することができる。
【００２９】
この固有抵抗は、ＪＩＳ−Ｒ７２２２−１９９７「黒鉛素材の物理特性測定方法」に準拠した方法で室温（２０℃）において測定することができる。
【００３０】
次に、本発明に係わる石英ガラス溶融用カーボン電極を用いた石英ガラスルツボの製造方法について説明する。
【００３１】
図２に示すような石英ガラスルツボ製造装置２のルツボ成形用型３は、減圧可能な構造を有する内側部材４と、その外周に通気部５を設けて、前記内側部材４を保持する保持体６とから構成されている。
前記保持体６の下部には、図示しない回転手段と連結されている回転軸７が固着されていて、ルツボ成形用型３を回転可能なようにして支持している。
【００３２】
前記通気部５は、保持体６の下部に設けられた開口部８を介して、回転軸７の中央に設けられた排気口９と連結されている。この排気口９は、減圧機構１０と連結されている。
また、前記内側部材８に対向する上部には、アーク放電による石英ガラス溶融用の３本のカーボン電極１が設けられている。
【００３３】
そして、上記石英ガラスルツボ製造装置２を用いて石英ガラスルツボの製造を行うには、図示しない回転駆動源を稼働させて回転軸７を矢印の方向に回転させることによってルツボ成形用型３を高速で回転させる。また、ルツボ成形用型３内に供給管（図示せず）から高純度のシリカ粉末を供給する。供給されたシリカ粉末は、遠心力によってルツボ成形用型３の内側部材４に押圧され、ルツボ形状のルツボ成形体１１として成形される。
更に、前記減圧機構１０の作動により内側部材４内を減圧し、カーボン電極１に通電して、ルツボ成形体１１の内側からアーク放電により加熱し、成形体１１の内表面から徐々に溶融層を形成する。その後、前記溶融層が冷却されることにより、石英ガラスルツボが製造される。
【００３４】
前記アーク放電により石英ガラス（ルツボ成形体）を溶融して石英ガラスルツボを製造する工程において、用いられるカーボン電極１の電極基材が、かさ密度１．７２ｇ／ｃｍ３以上１．７５ｇ／ｃｍ３以下で、かつ固有抵抗が７μΩｍ以上８μΩｍ以下のカーボンから構成されている。
そのため、石英ガラス（透明層）内の泡の発生を抑制でき、かつアーク放電中のアーク放電切れを抑制でき、均一な石英ガラスを形成することができる。
【００３５】
特に、石英ガラス溶融用カーボン電極１（電極基材）のかさ密度が、１．７２ｇ／ｃｍ３以上１．７５ｇ／ｃｍ３以下になされているため、カーボン電極１から落下するカーボン粒子をより抑制することができ、石英ガラス（透明層）内の泡の発生を抑制できることができる。
また、石英ガラス溶融用カーボン電極（電極基材）の固有抵抗が、７μΩｍ以上８μΩｍ以下のカーボンから構成されているため、アーク放電中のアーク放電切れを抑制でき、均一な石英ガラスを形成することができる。
【実施例】
【００３６】
表１の実施例１〜４および比較例１〜６に示すような固有抵抗、かさ密度を有するカーボン電極を製作し、石英ガラスルツボを製造する工程において、アーク放電切れの発生、また製造させた石英ルツボの発生について検証した。
【００３７】
表１の実施例１〜４および比較例１〜６は、所定の粒度を持つカーボン質原料（１次粒子）である石炭系ピッチコークスと残炭率が５５％である石炭系コールタールピッチ（結合材）を加熱乾燥した混練物を粉砕し、篩分した２次粒子を、ＣＩＰ成形し、この成形体を重油バーナを熱源とする炉で焼成した後、３０００℃で黒鉛化を行い、これを用いて図１に示すように加工し、さらに、２０００℃以上でハロゲンガスを流した炉内で純化処理を行い、灰分１ｐｐｍのカーボン電極を製造した。
【００３８】
この際、カーボン質原料の粒度、ＣＩＰ成形時の圧力および上記焼成時の温度、時間を変えることによって、表１の通り、かさ密度、固有抵抗が異なるカーボン電極を得た（実施例１〜４および比較例１〜６）。
【００３９】
そして、各実施例、各比較例をそれぞれアーク回転溶融法による石英ガラスルツボ製造装置にカーボン電極として組込み、ＣＺ法によるシリコン単結晶引上げ装置に使用される石英ガラスルツボを製造し、カーボン電極および石英ガラスルツボを評価した結果を表１に示す。
【００４０】
各実施例、各比較例おいて３本のカーボン電極を１セットとし、１セットの電極において口径が２２インチの石英ガラスルツボを４個製造し、各５セットの各実施例、各比較例の石英ガラスルツボを２０個製造した。
そして、夫々のカーボン電極、石英ガラスルツボについて評価した。その結果を表１に示す。
【００４１】
表１において、ルツボの寸法は、ノギス、キャリパー、超音波膜厚計、測定冶具などを用いて測定し、前記石英ガラスルツボを２０個の平均値から評価した。そして、ルツボ各部の寸法が全て規格内の場合は◎、規格ギリギリの寸法がある場合は○、一部規格外の寸法がある場合は△、全て規格外の場合は×として評価した。
【００４２】
また、ルツボの外観は、石英ガラスルツボを２０個のうち泡、黒点など異物混入がない場合は◎、規格内の場合は○、規格内だが個数が多い場合は△、規格外の場合は×として評価した。
【００４３】
また、ルツボの泡の発生は、透明層の泡の有無を目視により確認し、前記石英ガラスルツボを２０個の平均値から評価した。そして、電極に起因する泡発生率が１０％以下の場合は◎、電極に起因する泡発生率が１０％超えて〜２０％以下の場合は○、２０％超えて〜４０％以下の場合は△、４０％越える場合は×として評価した。
【００４４】
また、カーボン電極の純度は、ＩＣＰ発光分析装置により測定し、遷移金属系元素の含有量が規格値の８０％以下の場合は◎、規格値以下の場合は○、一部の元素が規格値超の場合は△、一部の元素が規格値超の場合は×として評価した。
【００４５】
また、アークの安定性は、石英ガラスルツボを２０個製造する際、アーク切れが１回以下の場合は◎、２回以下の場合は○、３回以下の場合は△、４回以上の場合は×として評価した。
【００４６】
【表１】
0006482442.tif 000002
【００４７】
この表１から明らかなように、かさ密度１．７２ｇ／ｃｍ３以上１．７５ｇ／ｃｍ３以下で、かつ固有抵抗が７μΩｍ以上８μΩｍ以下のカーボンから構成されている場合に、石英ガラス（透明層）内の泡の発生を抑制できると共に、かつアーク放電中のアーク放電切れを抑制でき、均一な石英ガラスを形成することができることを確認することができた。
尚、比較例６にあっては、アークの安定性が悪く、石英ガラスルツボを製造することができなかった。
【符号の説明】
【００４８】
１    石英ガラス溶融用カーボン電極
２    石英ガラスルツボ製造装置
【図１】
0006482442.tif 000003
【図２】
0006482442.tif 000004
【図３】
0006482442.tif 000005